(57)【要約】【課題】パターンが設けられた版などを用いて形成する工程を設けることなく、通常の金属印刷と同様にして金属缶の表面に凹凸を形成することができる金属印刷インキを提供する。また、凹凸を形成したい領域の外側にまで凹凸が形成されてしまうのを防ぎ、所望の領域に好適に凹凸を形成でき、貯蔵安定性に優れた金属印刷インキを提供する。【解決手段】  アルキッド樹脂を含む樹脂と、溶剤と、トレランス値が０．５以上８以下であり、シロキサン骨格を有する化合物と、を含むことを特徴とする金属印刷インキにより解決する。【選択図】          なし【特許請求の範囲】
【請求項１】
アルキッド樹脂を含む樹脂と、
溶剤と、
トレランス値が０．５以上８以下であり、シロキサン骨格を有する化合物と、を含むことを特徴とする金属印刷インキ。
【請求項２】
前記シロキサン骨格を有する化合物の含有量が０．５質量％以上であることを特徴とする請求項１に記載の金属印刷インキ。
【請求項３】
前記シロキサン骨格を有する化合物の含有量が５質量％以下であることを特徴とする請求項１または２のいずれか一項に記載の金属印刷インキ。
【請求項４】
前記アルキッド樹脂の油長が２０以上６０以下、酸価が０．１ｍｇＫＯＨ/ｇ以上２５ｍｇＫＯＨ/ｇ以下、水酸基価が７０ｍｇＫＯＨ/ｇ以上２００ｍｇＫＯＨ/ｇ以下、重量平均分子量が５０００以上５００００以下であることを特徴とする請求項１乃至３のいずれか一項に記載の金属印刷インキ。
【請求項５】
前記シロキサン骨格を含む化合物が、アルキル変性ジメチルポリシロキサンまたはポリエーテル変性ジメチルポリシロキサンからなる群から選ばれる少なくとも１種を含むことを特徴とする請求項１乃至４のいずれか一項に記載の金属印刷インキ。
【請求項６】
金属基材上に、アルキッド樹脂を含む樹脂と、溶剤と、トレランス値が０．５以上８以下であり、シロキサン骨格を有する化合物と、を含む金属印刷インキを用いて印刷層を形成する工程と、
前記印刷層上に熱硬化性を有するオーバープリント用ワニスを塗布してオーバープリント層を形成する工程と、
前記印刷層と前記オーバープリント層とを加熱硬化させる工程とをこの順に含むことを特徴とする印刷方法。
【請求項７】
前記金属印刷インキを用いて印刷層を形成する工程が、樹脂凸版を使用したドライオフセット法、水無し平版を使用したドライオフセット法、湿し水を使用した平版オフセット法から選ばれる１種の方法により行われることを特徴とする請求項６に記載の印刷方法。
【発明の詳細な説明】
【技術分野】
【０００１】
本発明は、缶の表面に凹凸意匠を形成するのに好適な金属印刷インキに関する。
【背景技術】
【０００２】
金属缶、金属容器は、食品や飲料等を充填する包装容器として広く一般に利用されている。この金属缶の外面側には、美観ないしは意匠性、内容物の表記を目的として、様々な装飾が施される。このような装飾のひとつとして、表面に凹凸を形成することが提案されている。
【０００３】
凹凸の形成方法は種々提案されているが、印刷により凹凸を形成する方法として、例えば特許文献１には、缶体の外面に、シリコーン系ワックス等の添加剤を含む下地インキが印刷されてなる下地層と、この下地層上の印刷面に上地塗料が印刷されてなる上地層とが形成され、下地層との界面における上地塗料の表面張力差によって上地塗料が下地層にはじかれ、表面で斑状に凝集して凹凸模様が形成された塗装缶が提案されている。
【０００４】
内容物の表記等を印刷するための金属印刷インキと、金属印刷インキ上に塗布され、印刷された金属インキに傷等が付かないように保護するオーバープリント用ワニスとにこの方法を適用すれば、例えば特許文献２に記載されている方法のように、印刷層（下塗り塗膜）とは別に上塗り塗料を凝集させるための層を所定パターンで形成する工程を設けることなく、金属缶の表面に不定形に凹凸を形成することができる。
【先行技術文献】
【特許文献】
【０００５】
【特許文献１】特開２００２−３６１１７２号公報
【特許文献２】特開平１１−２７６９８６号公報
【発明の概要】
【発明が解決しようとする課題】
【０００６】
ところが本発明者らが検討したところ、シリコーン系添加剤を含むインキによって印刷した層上にオーバープリント用ワニスを塗布した際に、オーバープリント用ワニスが十分に凝集せず、所望の凹凸が形成されない場合があった。
また、特定の領域のみにシリコーン系添加剤を含むインキを用いて印刷し、他の領域は金属基材を露出させたり、シリコーン系添加剤を含まないインキを用いて印刷したりするなどして一部のみに凹凸を形成し、他は平坦にしようとした場合に、金属基材が露出した領域や、シリコーン系添加剤を含まないインキを用いて印刷した領域の一部でもオーバープリント用ワニスが凝集して、凹凸が形成されてしまう場合があった。
【０００７】
本発明はこのような事情に鑑みなされたものであり、所望の領域に好適に凹凸を形成することができる金属印刷インキを提供することを目的とする。
【課題を解決するための手段】
【０００８】
本発明はアルキッド樹脂を含む樹脂と、溶剤と、トレランス値が０．５以上８以下であり、シロキサン骨格を有する化合物と、を含むことを特徴とする金属印刷インキに関する。
【発明の効果】
【０００９】
本発明の金属印刷インキによれば、所望の領域に好適に凹凸を形成することができる。
【発明を実施するための形態】
【００１０】
本発明の金属印刷インキは、アルキッド樹脂を含む樹脂と、溶剤と、トレランス値が０．５以上８以下であり、シロキサン骨格を有する化合物と、を含む。以下、本発明の金属印刷インキの各成分について詳細に説明する。
【００１１】
本発明の金属印刷インキに使用される樹脂は、アルキッド樹脂を含む。本明細書においてアルキッド樹脂とは、多塩基酸と多価アルコールとの縮合物を骨格とし、脂肪酸或いはそれらの水素添加物、油あるいはそれらの水素化物、１価の酸、１価のアルコール等で変性した樹脂である。エポキシ樹脂やアクリル樹脂で変性してもよく、変性に用いる成分は通常アルキッド樹脂の合成に使用できる原料が使用でき特に制限はない。
【００１２】
アルキッド樹脂の合成に用いられる多塩基酸としては、無水フタル酸、イソフタル酸、テレフタル酸、２，６−ナフタレンジカルボン酸、５−ナトリウムスルホイソフタル酸、テトラクロロ無水フタル酸、テトラブロモ無水フタル酸等の芳香族２塩基酸、テトラヒドロ無水フタル酸、ヘキサヒドロ無水フタル酸、１，４−シクロヘキサンジカルボン酸、無水ヘット酸等の脂環族２塩基酸、マロン酸、エチルマロン酸、ジメチルマロン酸、コハク酸、ジメチルコハク酸、無水コハク酸、アルケニル無水コハク酸、グルタル酸、アジピン酸、ピメリン酸、スベリン酸、アゼライン酸、セバシン酸、フマル酸、無水マレイン酸、イタコン酸、無水ハイミック酸等の脂肪族２塩基酸、無水トリメリット酸、無水ピロメリット酸、無水メチルシクロヘキシルヘキセントリカルボン酸、ベンゾフェノンテトラカルボン酸等の多塩基酸等が挙げられ、１種または２種以上を組み合わせて用いることができる。
【００１３】
多価アルコールとしては、エチレングリコール、ポリエチレングリコール、プロピレングリコール、ポリプロピレングリコール、ブチレングリコール、ヘキサンジオール、ネオペンチルグリコール、オクタンジオール、ブチルエチルプロパンジオール、ビスフェノールＡ、水素化ビスフェノールＡ、ビスフェノールＦ、グリセリン、ジグリセリン、トリメチロールエタン、トリメチロールプロパン、ジトリメチロールプロパン、トリスヒドロキシメチルアミノメタン、ペンタエリスリトール、ジペンタエリスリトール等が挙げられ１種または２種以上を組み合わせて用いることができる。
【００１４】
油、脂肪酸も特に制限はなく、通常アルキッド樹脂の合成に使用される油、脂肪酸が使用可能である。アマニ油、キリ油、サフラワー油、大豆油、トール油、ヌカ油、パーム油、ヒマシ油、脱水ヒマシ油、ヒマワリ油、ヤシ油、これら油の脂肪酸、カプリル酸、ペラルゴン酸、カプリン酸、ウンデカン酸、ラウリン酸、トリデカン酸、ミリスチン酸、ペンタデカン酸、パルミチン酸、マーガリン酸、ステアリン酸、イソステアリン酸、オレイン酸、リノール酸、リノレイン酸、リシノール酸、エレオステアリン酸等が挙げられ１種または２種以上を組み合わせて用いることができる。
【００１５】
１価の酸としては、特に限定されないが、安息香酸、ｐ−ターシャリーブチル安息香酸、ロジン酸、水素添加ロジン酸等が挙げられ１種または２種以上を組み合わせて用いることができる。
１価のアルコールとしてはオクチルアルコール、デカノール、ラウリルアルコール、セチルアルコール、ステアリルアルコール、イソステアリルアルコール、グリコールエステル類、フェニルグリコール等のグリコールエーテル類、ロジンアルコール、水添ロジンアルコール等が挙げられ１種または２種以上を組み合わせて用いることができる。
【００１６】
アルキッド樹脂を、１価あるいは２価以上のエポキシ基を有する化合物でエポキシエステルを形成し変性することもできる。アクリル酸エステル、スチレン等のビニル化合物を、アルキッド樹脂の不飽和二重結合にラジカル重合開始剤を用いてグラフト重合させてもよい。
【００１７】
このようなアルキッド樹脂の油長は２０以上６０以下、酸価は０．１ｍｇＫＯＨ/ｇ以上２５ｍｇＫＯＨ/ｇ以下、水酸基価は７０ｍｇＫＯＨ/ｇ以上２００ｍｇＫＯＨ/ｇ以下に調整されていることが好ましい。また、重量平均分子量は５０００以５００００以下に調整されていることが好ましい。これにより、金属印刷インキとしての印刷適性や塗膜物性に優れるとともに、後述するシロキサン骨格を含む化合物と併用する際に所望の領域に好適に凹凸を形成することができ、貯蔵安定性に優れる金属印刷インキとすることができる。
【００１８】
このようなアルキッド樹脂に加えて、通常金属印刷インキに用いられる他の樹脂を併用することも可能であり、石油樹脂、エポキシ樹脂、ケトン樹脂、ロジン変性マレイン酸樹脂、アミノ樹脂、ベンゾグアナミン樹脂、オイルフリーポリエステル樹脂、ロジンフェノール樹脂等が挙げられる。これらの樹脂は１種または２種以上を組み合わせて用いることができる。
【００１９】
本発明の金属印刷インキにおける樹脂の含有量は、所定のインキタックバリューに調整できればよく特に制限はないが、金属印刷インキの全量の５質量％以上７０質量％以下が好ましく、３０質量％以上７０質量％以下がより好ましい。
また、アルキッド樹脂に加えて他の樹脂を併用する場合には、金属印刷インキに添加される樹脂に占めるアルキッド樹脂の含有量が５０質量％以上であることが好ましい。
【００２０】
本発明に用いられる溶剤としては通常金属印刷インキに用いられている公知のものを使用することができる。例えば沸点範囲が２３０℃〜４００℃程度の脂肪族炭化水素、脂環式炭化水素やアルキルベンゼンなどの芳香族炭化水素、高級アルコールが挙げられ、１種または２種以上を組み合わせて用いることができる。
本発明の金属印刷インキにおける溶剤の含有量は、所定のインキタックバリューに調整できれはよく特に制限はないが、一例として金属印刷インキの全量の５質量％以上６０質量％以下である。
【００２１】
本発明の金属印刷インキに用いられるシロキサン骨格を含む化合物としてはトレランス値が０．５以上８以下のものであればよく、特に限定されない。例えばジメチルポリシロキサン、メチルフェニルポリシロキサン、メチルハイドロジェンポリシロキサン等の未変性シリコーンオイルや、これらポリオルガノシロキサン構造中の側鎖の一部または末端の少なくとも一方、あるいは側鎖の一部及び末端の少なくとも一方に、各種有機基が導入された変性シリコーンオイル等が挙げられる。
【００２２】
変性シリコーンオイルとしては、アルキル変性シリコーンオイル、アラルキル変性シリコーンオイル、ポリエーテル変性シリコーンオイル、クロロ変性シリコーンオイル、フロロ変性シリコーンオイル、フロロアルキル変性シリコーンオイル、脂肪酸エステル変性シリコーンオイル、脂肪酸アミド変性シリコーンオイル、アルコキシ変性シリコーンオイル、アミノ変性シリコーンオイル、エポキシ変性シリコーンオイル、脂環式エポキシ変性シリコーンオイル、カルビノール変性シリコーンオイル、メルカプト変性シリコーンオイル、カルボキシル変性シリコーンオイル、アクリル変性シリコーンオイル、メタクリル変性シリコーンオイル、フェノール変性シリコーンオイル等が挙げられる。
【００２３】
また、２種以上の有機基で変性したものを用いてもよく、このような変性シリコーンオイルとしてはアルキル・アラルキル変性シリコーンオイル、アルキル・アラルキル・ポリエーテル変性シリコーンオイル等が挙げられる。アルキル変性シリコーンオイル、ポリエーテル変性シリコーンオイルのアルキル基、ポリエーテル基の末端に、さらにアクリル基やメタクリル基、アミノ基等の有機基を導入したものを用いてもよい。
【００２４】
シロキサン骨格を含む化合物のうち、トレランス値が０．５以上８以下のものを選択して用いることができ、１種のみ用いてもよいし２種以上を併用してもよい。シロキサン骨格を含む化合物のトレランス値は、シロキサン骨格を含む化合物の分子量や変性に用いられる有機基により調整することができる。例えば、シロキサン骨格を含む化合物にアルキル基やポリエーテル基、より好ましくは長鎖アルキル基を導入することによりシロキサン骨格を含む化合物のトレランス値を本発明の金属印刷インキに好適な範囲に調整することができる。
【００２５】
本明細書においてシロキサン骨格を含む化合物のトレランス値とは、室温でワニス１００ｇにシロキサン骨格を含む化合物を滴下していき、濁りが生じ始めたときのシロキサン骨格を含む化合物の添加量（ｇ）である。ワニスを入れたシャーレを新聞紙上に置き、ここにシロキサン骨格を含む化合物を滴下していき、新聞紙の文字が明瞭に視認できなくなった段階を濁りが生じ始めたときとする。また、このときのワニスは、油長が３５以上４５以下、酸価が１０ｇＫＯＨ/ｇ以上２５ｍｇＫＯＨ/ｇ以下、水酸基価が９０ｇＫＯＨ/ｇ以上１２０ｍｇＫＯＨ/ｇ以下、重量平均分子量が２５０００以上３５０００以下、数平均分子量が３６００以上４２００以下であるアルキッド樹脂と溶剤とを、アルキッド樹脂固形分１００質量部に対して溶剤３０質量部を加えてワニスにしたものである。溶剤は、上述したような通常金属印刷インキに用いられている公知のものである。
【００２６】
本発明の金属印刷インキを用いて印刷した領域上では、後に塗布するオーバープリント用ワニスが金属印刷インキとの表面張力差により、凹部に缶体の保護に必要な膜厚を残しつつ凝集して、不定形の凹凸が１つまたは複数形成される。また、本発明の金属印刷インキが印刷された領域（凹凸を形成したい領域）と、本発明の金属印刷インキが印刷されていない領域（凹凸を形成しない領域）とが隣り合う場合、即ち缶外面の一部のみに凹凸を設けたい場合に、本発明の金属印刷インキが塗布された領域の外側にまで凹凸が形成されてしまうことを防ぐことができる。
【００２７】
シロキサン骨格を含む化合物のトレランス値が０．５未満であると金属印刷インキ上に塗布するオーバープリント用ワニスを凝集させる力が強過ぎ、外面の一部のみに凹凸を設けたい場合に、凹凸を形成したい領域を超えて凹凸が形成されてしまったり、凹部の膜厚が薄過ぎてオーバープリント用ワニスの本来の役割である、缶体の保護が不十分になってしまったりするおそれがある。また、貯蔵安定性に劣り、長期間保存した後ではシロキサン骨格を含む化合物を含む金属印刷インキで印刷した領域の一部にしか凹凸が形成されない、換言すればシロキサン骨格を含む化合物を含む金属印刷インキで印刷した領域上であっても凹凸が形成されない領域が生じるおそれがある。一方、トレランス値が８以上であると、オーバープリント用ワニスを凝集させる力が弱く、所望の凹凸を形成できないおそれがある。
【００２８】
シロキサン骨格を含む化合物のトレランス値は１．０以上５．０以下であることがより好ましく、１．０以上３．０以下であることがさらに好ましい。これにより、より確実に所望の領域に好適に凹凸を形成することができる。
【００２９】
シロキサン骨格を含む化合物の含有量は、発現させたい凹凸の程度（深さや凸部の面積）によるが、０．５質量％以上であるとはっきりとした凹凸が得られるため好ましい。一方で含有量が一定の値を超えるとオーバープリント用ワニスの凝集の程度に顕著な変化が認められなくなる。過剰に添加すると一部の領域のみに凹凸を形成したい場合に、凹凸を形成したい領域の外縁を超えて凹凸が形成されてしまうおそれもある。このためシロキサン骨格を含む化合物の含有量はシロキサン骨格を含む化合物の含有量は、金属印刷インキの全量の０．５質量％以上５質量％以下とすることが好ましく、１．０質量％以上３．０質量％以下とすることがより好ましく、１．５質量％以上２．５質量％以下とすることがさらに好ましい。
【００３０】
本発明の金属印刷インキは、必要に応じて無機顔料または有機顔料を含んでいてもよい。このような無機顔料、有機顔料としては、耐熱性、耐光性、耐レトルト性を備えるものであれば、従来金属印刷インキに使用されているようなものを特に制限なく使用することができ、無機顔料としては酸化チタンやシリカ、カーボンブラック等が挙げられる。有機顔料としてはフタロシアニン系顔料、アゾ系顔料、キナクリドン系顔料、ジケトピロロピロール系顔料、キノフタロン系顔料等が挙げられる。
これらの顔料の含有量は種類や目的により適宜調整されるが、金属印刷インキの全量の１０質量％以上６０質量％以下とすることが好ましい。
【００３１】
本発明の金属印刷インキには、必要に応じて顔料分散剤、ドライヤー、酸触媒、補助溶剤等を用いることができる。補助溶剤としては、印刷適性、オーバープリントワニスの塗装性に応じて、任意の溶剤を１種または２種以上を組み合わせて用いることができ、グリコール系、グリコールエーテル系、グリコールエステル系、高級アルコール系溶剤等が挙げられる。
本発明の金属印刷インキは、ロールミル、ボールミル、ビーズミルなどを用いて、常法により調整することができる。
【００３２】
本発明の金属印刷インキを用いた印刷方法は、下地金属基材に、上述した金属印刷インキを用いて印刷層を形成する工程と、印刷層上に熱硬化性を有するオーバープリント用ワニスを塗布してオーバープリント層を形成する工程と、印刷層とオーバープリント層とを加熱硬化させる工程とをこの順に含む。
【００３３】
印刷層を形成する方法としては、通常の２ピース缶の印刷方法である樹脂凸版を使用したドライオフセット方式や水無し平版を使用したドライオフセット方式、通常の水を使用した平版オフセット方式等によって印刷することができる。インキの膜厚は任意であるが、例えば０．３μｍ以上３μｍ以下の範囲で調整すればよい。
本発明の金属印刷インキを用いて形成される印刷層は、下地金属基材の全面に形成されてもよいし、一部のみに形成されていてもよい。本発明の金属印刷インキが印刷されない領域は、通常の金属印刷インキによって印刷層が形成されていてもよいし、下地金属基材や下地金属基材と印刷層との間に塗布される他の塗料により形成された層が露出していてもよい。
【００３４】
金属基材の印刷に使用される下地金属基材としては、金属を円筒形の缶型に成型した２ピース缶や、未塗装あるいは塗装された成型前の金属板が用いられ特に制限はない。下地金属は、アルミニウム、鉄等が例示でき、化成処理、メッキ処理、サイズ塗料やホワイトコーティング等が塗装されていても、ＰＥＴフィルム等がラミネート処理されていても構わない。
【００３５】
本発明の金属印刷インキと組み合わせて用いるオーバープリント用ワニスは、通常金属印刷に用いられるような、加熱によって硬化する任意の水性型または溶剤型のオーバープリント用ワニスが使用でき特に制限はない。
【００３６】
本発明の金属印刷インキは、金属印刷インキ上にオーバープリント用ワニスをウェットオンウェット方式で塗装した後、１３０℃〜２１０℃で５秒〜１５分程度焼き付けて加熱硬化させる。オーバープリント用ワニスの塗装は例えばコーター方式で行うことができる。金属印刷インキ上にオーバープリント用ワニスを塗装してから焼き付け硬化させるまでの間に本発明の金属印刷インキを印刷した領域ではオーバープリント用ワニスが凝集して凹凸模様が形成される。
【００３７】
本発明の金属印刷インキを用いた印刷方法によれば、印刷層とは別にオーバープリント用ワニスを凝集させるための層を、凹凸に対応したパターンが設けられた版などを用いて形成する工程を設けることなく、通常の金属印刷と同様にして金属缶の表面に凹凸を形成することができる。凹凸に対応したパターンが設けられた版などを用いてオーバープリント用ワニスを凝集させるための層が設けられた場合には、パターンに対応してオーバープリント用ワニスがハジかれたり凝集したりするのとは異なり、本発明の金属印刷インキを印刷した領域ではオーバープリント用ワニスが不定形に凝集して凹凸模様が形成される。本発明の金属印刷インキを印刷しない領域ではオーバープリント用ワニスは平坦な塗膜となる。
【実施例】
【００３８】
以下、実施例と比較例により本発明を説明するが、本発明はこれに限定されるものではない。配合組成その他の数値は特記しない限り質量基準である。
【００３９】
（アルキッド樹脂の合成）
ヤシ油脂肪酸１９０部、無水フタル酸１０２部、トリメチロールエタン７８部、ペンタエリスリトール１８部、１，６−ヘキサンジオール１２部を常法にてエステル化し、油長４１、酸価１８ｍｇＫＯＨ／ｇ、水酸基価１０５ｍｇＫＯＨ／ｇ、重量平均分子量２８０００、数平均分子量３９００のアルキッド樹脂を得た。このアルキッド樹脂を実施例、比較例に用いた。
【００４０】
（インキの調整）
得られた樹脂を用い、表１、２に示す配合で実施例、比較例、参考例の金属印刷インキを調整した。なお、表中における顔料１は、フタロシアニン系顔料（ＤＩＣ株式会社製「ＦＡＳＴＧＥＮ  Ｂｌｕｅ  ＦＡ５３７５」）、顔料２はジスアゾ系顔料（ＤＩＣ株式会社製「ＳＹＭＵＬＥＲ  ＦＡＳＴ  Ｙｅｌｌｏｗ  ＮＩＦ」）である。ワニスは、上記のアルキッド樹脂１００部とアルキルベンゼン（日本石油株式会社製「アルケンＬ」）３０部とをワニス化したものである。溶剤はアルキルベンゼン（日本石油株式会社製「アルケンＬ」）である。
【００４１】
また、表１、２中のシリコーンオイルＡ−Ｇはジメチルポリシロキサンのメチル基の一部をアルキル基またはポリエーテル基で変性したものである。括弧内の値はワニス（上記のアルキッド樹脂１００部とアルケンＬ３０部をワニス化したもの）を用いて測定したそれぞれのトレランス値である。
【００４２】
【表１】
2018058956.tif 000002
【００４３】
【表２】
2018058956.tif 000003
【００４４】
（試験片の作成）
６０℃で６ヶ月保存した実施例、比較例、参考例の金属印刷インキを、厚さ０．２１ｍｍのアルミニウム板に、ＲＩテスターを用いて塗布した。引き続いて未硬化の金属印刷インキ上に、ナチュラルコーターを用いて公知の油性オーバープリント用ワニスと水性オーバープリント用ワニスをそれぞれ塗布した後、板温度２００℃で３分焼き付けて試験片を作成した。得られた試験片を次のようにして評価し、結果を表３、４にまとめた。
【００４５】
（貯蔵安定性）
試験片の外観を観察し、凹凸が均一に形成されているものを○、凹凸の高さが高いものが集中している領域や浅いものが集中している領域があるものを△、凹凸が形成されている領域と、形成されていない領域とがあるものを×として３段階で評価した。
【００４６】
（外観）
試験片の外観を観察し、凹凸の有無と、凹凸の高さを調べた。凹凸の有無については、凹凸が視認できるものを○、視認できないものを×した。凹凸の高さについては、凹凸が視認できた試験片のうち最も高低差があるものを５、最も高低差が小さいものを１とし、５段階で評価した。
【００４７】
（隣接領域への影響）
凹凸を形成したい領域の外縁を超えて凹凸が形成されてしまう要因の一つとして、シロキサン骨格を含む化合物を含む金属印刷インキを用いて印刷した領域からシロキサン骨格を含まない金属印刷インキを用いて印刷した領域へと、シロキサン骨格を含む化合物が移行していることが考えられる。この状況を再現するために、実施例、比較例の金属印刷インキと、参考例の金属印刷インキとをそれぞれ３：７で混合したものを用いた以外は、上記と同様にして試験片を作成した。得られた試験片を観察し、凹凸の有無を調べた。凹凸が形成されているものを×、形成されていないものを○とした。
【００４８】
【表３】
2018058956.tif 000004
【００４９】
【表４】
2018058956.tif 000005
【００５０】
表３、４から明らかなように、本発明の金属印刷インキは貯蔵安定性に優れ、所望の領域に好適に凹凸を形成することができる。